СПОСОБ ПРОТРАВНОГО КРАШЕНИЯ ШЕРСТИ
METHOD FOR MORDANT DYEING OF WOOL

Изобретение относится к красильному производству, в частности к способу протравного крашения шерсти натуральными красителями, и может быть использовано для экспериментальной проверки результатов технологических режимов и рецептуры крашения ковровой пряжи растительными красителями, позволяющими получить красивые и устойчивые окраски, обеспечивающие повышение качества и конкурентной способности ковров и ковровых изделий.
Известны способы протравного крашения шерсти с применением красителей, относящихся к различным классам органических соединений, которые получаются синтетическим путем [1].
Наиболее близким к заявляемому является способ протравного крашения шерсти путем обработки в красильной ванне на основе комплексообразователя до крашения протравным красителем, или одновременно с красителем, или после крашения протравным красителем [1, 2, 3]. Недостатком способа крашения этими красителями является их дорогостоящий, многостадийный, сложный органический синтез.
Цель изобретения - создание нового способа крашения шерсти натуральным красителем - водным экстрактом кермека, что позволяет значительно расширить ассортимент красителей из натурального сырья и одновременно утилизировать отходы вспашки рисовых полей, избежать сложной технологии производства синтетических красителей.
Способ включает протравное крашение шерсти с использованием в качестве красителя натурального водного красителя кермека в количестве 5-50% к массе шерсти, а в качестве комплексообразователей - солей хрома, железа или алюминия в широком интервале режимов крашения. Протравление ведут 12-24 часа при комнатной температуре и 40-60 минут при 40-90°С, что позволяет получать различные цвета и оттенки окрашиваемой шерсти. Критерием оценки служили цветовые характеристики окраски, снятые на приборе Datacolor и рассчитанные в системе CIE Lab (табл. №1).
Пример 1. Крашение с предварительным протравливанием. Состав протравной ванны (в % к массе шерсти):
Бихромат калия - 5
Сульфат натрия - 1
Режим протравления 24 часа при комнатной температуре и 40 минут при 70-80°С. Затем шерсть промывают водой, отжимают и заливают красителем водным экстрактом кермека в количестве 50%. Режим крашения 45 минут при 60-90°С. Цвет образца - желтовато-коричневый.
Пример 2. Крашение с последующим протравливанием. Состав красильной ванны (в % к массе шерсти):
Водный экстракт кермека - 50
Сульфат натрия - 5
Уксусная кислота (30%) - 5
М 1:100
В краситель добавляют сульфат натрия, предварительно растворенный в небольшом количестве воды. Затем приливают уксусную кислоту (рН 5-6). Крашение ведут по режиму - начало при 40°С, в течение 30 минут нагревают ванну до 90°С и красят еще 45 минут. Затем шерсть вынимают из красильной ванны и добавляют в красильный раствор 1,5%-ные железо-аммонийные квасцы и опускают туда шерсть. Протравление ведут 30 минут при 90°С. Образцы вынимают, промывают теплой, а затем холодной проточной водой и высушивают в течение суток при открытом доступе воздуха. Цвет шерсти - горчичный.
Пример 3. Крашение при одновременном протравливании. Состав красильной ванны (в % к массе шерсти):
Водная вытяжка кермека - 30
Алюмокалиевые квасцы - 5
М 1:100
Протраву разбавляют в небольшом количестве воды и добавляют в краситель водного экстракта кермека. Режим крашения 12 часов при 20°С и 45 минут при 60-90°С. Цвет шерсти - бежевый.
К достоинствам предлагаемого метода можно отнести следующие.
1. Введение в красильный раствор минеральных протрав в результате образования комплексных соединений различного строения оказывают большое влияние на получаемый цвет и оттенок.
2. Показатели устойчивости полученных образцов к физико-химическим испытаниям свидетельствуют о том, что они не уступают аналогичным показателям для синтетических красителей.
Литература
1. Лаптев Н.Г., Богословский Б.М. Химия красителей. - М.: Химия, 1970, с.134, 204.
2. Кричевский Г.Е. Химическая технология волокнистых материалов. - М.: Академия, т.2, 2001, с.254.
3. Синтетические красители в легкой промышленности. Справочник. - М.: Легпромбытиздат, 1989, с.105.